(57)【特許請求の範囲】
【請求項１】
下記式（１）で表され、数平均分子量（ポリスチレン換算）が２,０００〜２０,０００であり、分子中のケイ素量が分子重量の１〜３０ｗｔ％であるパーフルオロポリエーテル−ポリオルガノシロキサンブロック共重合体。
Ｗ２−Ｑ−Ｒｆ−Ｑ−（Ｗ１−Ｑ−Ｒｆ−Ｑ）ｇ−Ｗ１−Ｑ−Ｒｆ−Ｑ−Ｗ２  （１）
［式中、Ｒｆは下記式（３）、（４）、又は（５）で表されるパーフルオロポリエーテルブロック、
0004721459.tif 000039
（式中、Ｙはそれぞれ独立にＦ又はＣＦ３基であり、ｒは２〜６の整数、ｄは１〜３の整数、ｍ、ｎはそれぞれ０〜２００の整数、但しｍ＋ｎは２〜２００、及びｓは０〜６の整数であり、各繰り返し単位の配列はランダムであってよい）
0004721459.tif 000040
（式中、ｌは１〜２００の整数、ｄは１〜３の整数である）
0004721459.tif 000041
（式中、ＹはＦ又はＣＦ３基、ｄは１〜３の整数、及びｍ、ｎはそれぞれ０〜２００の整数、但しｍ＋ｎは２〜２００であり、各繰り返し単位の配列はランダムであってよい）
Ｗ１は下記式（２）で表される基を少なくとも１つ有する下記式（Ａ）又は（Ｂ）で表される２価のポリオルガノシロキサンブロック、
0004721459.tif 000042
0004721459.tif 000043
（式中、Ｘは加水分解性基であり、Ｒ２は、互いに独立に、水素原子又は１価の炭化水素基であり、Ｒ1は炭素数１〜４のアルキル基またはフェニル基であり、ｙは１〜５の整数であり、ａは２又は３であり、ｎは４〜４２の整数であり、ｍは３〜５の整数であり、ｋは１〜５の整数であり、上記式（２）で表される基の末端炭素原子はケイ素原子と結合している）
Ｑは下記に示される基から選択される２価の連結基、
0004721459.tif 000044
0004721459.tif 000045
Ｗ２は上記式（２）で表される基を１つ有する下記式（Ｃ）で表される１価のオルガノシロキサン残基であり、
0004721459.tif 000046
（式中、Ｘは加水分解性基であり、Ｒ３は、水素原子又は１価の炭化水素基であり、ｚは、１〜１２の整数であり、Ｒ1は炭素数１〜４のアルキル基またはフェニル基であり、ｙは１〜５の整数であり、ａは２又は３であり、上記式（２）で表される基の末端炭素原子はケイ素原子と結合している）
上記式（１）中、QはＲｆの末端の炭素原子、Ｗ１の末端のケイ素原子またはＷ２の末端のケイ素原子のいずれかと結合しており、
ｇは１〜１１の整数である］
【請求項２】
式（２）において、Ｘが炭素数１〜１０のアルコキシ基である請求項１記載のパーフルオロポリエーテル−ポリオルガノシロキサンブロック共重合体。
【請求項３】
式（２）において、Ｘがメトキシ基であり、ポリオルガノシロキサンブロック（Ｗ１）が下記式（７）で表される、請求項１または２記載のパーフルオロポリエーテル−ポリオルガノシロキサンブロック共重合体。
0004721459.tif 000047
【請求項４】
式（１）において、ｇ＝１または２である請求項１〜３のいずれか１項記載のパーフルオロポリエーテル含有重合体。
【請求項５】
前記パーフルオロポリエーテルブロックが下記式（６）で示される請求項１〜４のいずれか１項記載のパーフルオロポリエーテル含有重合体。
−ＣＦ２（ＯＣ２Ｆ４）ｍ（ＯＣＦ２）ｎＯＣＦ２−          （６）
（式中、ｍは０〜５０の整数、ｎは１〜５０の整数、但しｍ＋ｎは２〜６０の整数である。）
【請求項６】
式（２）において、Ｘがメトキシ基であり、前記オルガノシロキサン残基（Ｗ２）が下記式（１０）で表される、請求項１〜５のいずれか１項記載のパーフルオロポリエーテル−ポリオルガノシロキサンブロック共重合体。
0004721459.tif 000048
（Ｍｅはメチル基を表す）
【請求項７】
請求項１〜６のいずれか１項記載のパーフルオロポリエーテル−ポリオルガノシロキサンブロック共重合体及び／又はその部分加水分解縮合物を含む表面処理剤。
【発明の詳細な説明】
【技術分野】
【０００１】
本発明は、撥水撥油性の被膜を形成するための、パーフルオロポリエーテルブロックを有する重合体に関し、詳細には、加水分解性基を有するポリオルガノシロキサン部分を分子鎖の両末端及び両末端以外の少なくとも１箇所に備え、基材への接着性、硬化性及び塗工性に優れた重合体及び該重合体を含む表面処理剤に関する。
【背景技術】
【０００２】
一般に、パーフルオロポリエーテル基含有化合物は、その表面自由エネルギーが非常に小さいため、耐薬品性、潤滑性、離型性、撥水撥油性などを有する。その性質を利用して、工業的には、磁気記録媒体の滑剤、精密機器の防油剤、離型剤、紙・繊維・ガラス・樹脂などの撥水撥油防汚剤、化粧料、保護膜など、幅広く利用されている。
【０００３】
しかし、その性質は同時に他の基材に対する非粘着性、非密着性があることを示しており、基材表面に塗布するだけでは、被膜を形成し、基材に密着させることが難しい。
【０００４】
一方、ガラスや布などの基材表面と有機化合物とを結合させるものとしては、シランカップリング剤が良く知られている。シランカップリング剤は、１分子中に有機官能基と反応性シリル基（一般にはアルコキシシリル基）を有する。アルコキシシリル基は、空気中の水分などによって加水分解し、自己縮合反応をおこしてシロキサンとなり被膜を形成する。それと同時に、ガラスや金属などの表面と化学的・物理的に結合することによって、耐久性を有する強固な被膜となる。シランカップリング剤はこの性質を利用して各種基材表面のコーティング剤として幅広く利用されている。
【０００５】
これらの両方の特徴を活かしたものとして、下記式で示されるパーフルオロポリエーテル変性アミノシランを防汚層に用いた反射防止膜が知られている（特許文献１、２）。
0004721459.tif 000002
（式中、Ｘ3は加水分解性基、Ｒ5は低級アルキル基、Ｒ6は水素原子又は低級アルキル基、Ｑ2はＣＨ2ＣＨ2ＣＨ2又はＣＨ2ＣＨ2ＮＨＣＨ2ＣＨ2ＣＨ2、ｅは６〜５０の整数、ｆは２又は３、ｃ及びｄはそれぞれ１〜３の整数。）
しかし、この反射防止膜は硬化までに時間を要することや、基材への密着性の点などの問題点を有する。
【０００６】
また、下記式で示されるパーフルオロポリエーテル基含有シランカップリング剤は両末端に加水分解性基を２または３個有し、基材との密着性に優れ、汚れにくく、その汚れを拭き取り易く、表面の滑り性が良好で傷付きにくく、それらの性能を持続する被膜を与えるとされている（特許文献３）。
0004721459.tif 000003
（式中、Ｒｆは二価の直鎖型パーフルオロポリエーテル基、Ｒは炭素数１〜４のアルキル基又はフェニル基、Ｘは加水分解性基、ｐは０〜２、ｑは１〜５の整数、ａは２又は３である。）しかし、硬化膜の透明性が悪い。
【０００７】
さらに、片末端、又は両末端に比較的大きなオルガノポリシロキサン部分を備え、耐擦傷性に優れた、パーフロロポリーエーテル基を有するオルガノポリシロキサンが知られている（特許文献４）。
【特許文献１】特開平１１−２９５８５号公報
【特許文献２】特開２０００−１４３９９１号公報
【特許文献３】特開２００３−２３８５７７号公報
【特許文献４】特開２００７−１９７４２５号公報
【発明の開示】
【発明が解決しようとする課題】
【０００８】
上記各表面処理剤は、極性部、例えばシラン部分、同士が凝集しやすく、塗り斑、さらには、被膜に不透明もしくは白濁部を生じる場合がある。反射防止膜や透明基材上表面にこれを塗布して処理すると、光学特性に悪影響を及ぼすことがあり得る。また、金型離型剤やインプリント離型剤としてこれらを用いた場合、転写パターンの微細化が進むにつれて離型層の凹凸が問題となる可能性がある。
【０００９】
本発明者らは、上記各表面処理剤を溶解することができる溶剤の種類が限定されること、及び、表面の滑り性を向上するために、分子主鎖中にオルガノシロキサンブロックを備えた共重合体を開発した（特願２００７−２１５２３３）。該共重合体を用いて処理した表面は、滑り性及び透明性に優れる。しかし、硬化性及び基材への密着性の点で、改良の余地あることが見出された。そこで、本発明はこれらの点を改良することを目的とする。
【００１０】
本発明者らは、種々検討した結果、極性基が末端部分のみに存在することが、凝集を起こし易くし、また、硬化性を低くしている原因であることが分かった。
【課題を解決するための手段】
【００１１】
即ち、本発明は下記のものである。
下記式（１）で表され、数平均分子量（ポリスチレン換算）が２,０００〜２０,０００であり、分子中のケイ素量が分子重量の１〜３０ｗｔ％であるパーフルオロポリエーテル−ポリオルガノシロキサンブロック共重合体。
Ｗ２−Ｑ−Ｒｆ−Ｑ−（Ｗ１−Ｑ−Ｒｆ−Ｑ）ｇ−Ｗ１−Ｑ−Ｒｆ−Ｑ−Ｗ２  （１）
［式中、Ｒｆは下記式（３）、（４）、又は（５）で表されるパーフルオロポリエーテルブロック、
0004721459.tif 000004
（式中、Ｙはそれぞれ独立にＦ又はＣＦ３基であり、ｒは２〜６の整数、ｄは１〜３の整数、ｍ、ｎはそれぞれ０〜２００の整数、但しｍ＋ｎは２〜２００、及びｓは０〜６の整数であり、各繰り返し単位の配列はランダムであってよい）
0004721459.tif 000005
（式中、ｌは１〜２００の整数、ｄは１〜３の整数である）
0004721459.tif 000006
（式中、ＹはＦ又はＣＦ３基、ｄは１〜３の整数、及びｍ、ｎはそれぞれ０〜２００の整数、但しｍ＋ｎは２〜２００であり、各繰り返し単位の配列はランダムであってよい）
Ｗ１は下記式（２）で表される基を少なくとも１つ有する下記式（Ａ）又は（Ｂ）で表される２価のポリオルガノシロキサンブロック、
0004721459.tif 000007
0004721459.tif 000008
（式中、Ｘは加水分解性基であり、Ｒ２は、互いに独立に、水素原子又は１価の炭化水素基であり、Ｒ1は炭素数１〜４のアルキル基またはフェニル基であり、ｙは１〜５の整数であり、ａは２又は３であり、ｎは４〜４２の整数であり、ｍは３〜５の整数であり、ｋは１〜５の整数であり、上記式（２）で表わされる基の末端炭素原子はケイ素原子と結合している）
Ｑは下記に示される基から選択される２価の連結基、
0004721459.tif 000009
0004721459.tif 000010
Ｗ２は上記式（２）で表される基を１つ有する下記式（Ｃ）で表される１価のオルガノシロキサン残基であり、
0004721459.tif 000011
（式中、Ｘは加水分解性基であり、Ｒ３は、水素原子又は１価の炭化水素基であり、ｚは、１〜１２の整数であり、Ｒ1は炭素数１〜４のアルキル基またはフェニル基であり、ｙは１〜５の整数であり、ａは２又は３であり、上記式（２）で表される基の末端炭素原子はケイ素原子と結合している）
上記式（１）中、QはＲｆの末端の炭素原子、Ｗ１の末端のケイ素原子またはＷ２の末端のケイ素原子のいずれかと結合しており、
ｇは１〜１１の整数である］
【発明の効果】
【００１２】
本発明の共重合体は、分子の両末端以外にも加水分解性基を有しているため、凝集を起こし難く、透明度の高い被膜を与える。また、常温または加熱により、従来のものよりも速やかに硬化し且つ基材に強固に密着した、撥水・撥油性、潤滑性、離型性、さらには耐摩耗性を備えた被膜を形成することができる。
【発明を実施するための最良の形態】
【００１３】
本発明の共重合体は、下記式（１）で表されるパーフルオロポリエーテルブロック（Ｒｆ）と、ポリオルガノシロキサンブロック（Ｗ１）が、交互に存在する。
Ｗ２−Ｑ−Ｒｆ−Ｑ−（Ｗ１−Ｑ−Ｒｆ−Ｑ）ｇ−Ｗ２  （１）
Ｗ２に加えて、Ｗ１も加水分解性基を備えるので、基材への密着性が高い。
【００１４】
式（１）中、ｇは１〜１１、好ましくは、ｇは１〜３の整数である。式（１）において、ｇ＝１である下記式（１−１）のもの、
Ｗ２−Ｑ−Ｒｆ−Ｑ−Ｗ１−Ｑ−Ｒｆ−Ｑ−Ｗ２        （１−１）
ｇ＝２である下記式（１−２）のもの、
Ｗ２−Ｑ−Ｒｆ−Ｑ−Ｗ１−Ｑ−Ｒｆ−Ｑ−Ｗ１−Ｑ−Ｒｆ−Ｑ−Ｗ２  （１−２）
がより好ましい。
【００１５】
該共重合体は、数平均分子量（ポリスチレン換算）が２０００〜２００００、好ましくは３０００〜１５０００、より好ましくは４０００〜１００００である。分子量が前記下限値未満では、被膜の撥水撥油性、離型性が十分ではなく、前記上限値を超えては密着性が悪くなる。
【００１６】
好ましくは、分子中のケイ素量が分子重量の１〜３０ｗｔ％である。ケイ素含有量が前記下限値未満の共重合体は、溶解性に劣り、表面処理の際の取り扱い性が悪い傾向がある。一方、ケイ素含有量が前記上限値を超える共重合体は、撥水撥油性が不足する傾向がある。該ケイ素量は、ＮＭＲスペクトル、蛍光Ｘ線、Ｘ線光電子スペクトル分析等により求めることができる。
【００１７】
ポリオルガノシロキサンブロック（Ｗ１）及び末端のオルガノシロキサン残基（Ｗ２）は、下記式（２）で表される基を有する。
0004721459.tif 000012
式（２）中、Ｘは加水分解性基を表し、例えばメトキシ基、エトキシ基、プロポキシ基、ブトキシ基などの炭素数１〜１０のアルコキシ基、メトキシメトキシ基、メトキシエトキシ基などの炭素数２〜１０のオキシアルコキシ基、アセトキシ基などの炭素数１〜１０のアシロキシ基、イソプロペノキシ基などの炭素数２〜１０のアルケニルオキシ基、クロル基、ブロモ基、ヨード基などのハロゲン基などが挙げられる。中でも炭素数１〜１０のアルコキシ基、特にメトキシ基、エトキシ基、イソプロペノキシ基、及び、クロル基が好適である。Ｒ１は、炭素数１〜４のアルキル基又はフェニル基で、中でもメチル基が好適である。ａは２又は３であり、反応性、基材に対する密着性の観点から、３が好ましい。ｙは、１〜５、好ましくは２〜４、の整数である。
【００１８】
該加水分解基は、両末端及び分子内に少なくとも３つ、好ましくは少なくとも４つ、存在し、多くとも２４、好ましくは１２個以下である。なお、ポリオルガノシロキサンブロック（Ｗ１）及び末端のオルガノシロキサン残基（Ｗ２）における式（２）の基は、互いに異なっていてよい。
【００１９】
上記式（２）の基を少なくとも１つ有するポリオルガノシロキサンブロック（Ｗ１）としては、例えば、下記一般式（Ａ）又は（Ｂ）で表される基が挙げられる。
0004721459.tif 000013
式中Ｒ２は、互いに独立に、水素原子又は１価の炭化水素基であり、Ｒ１、ｙ、及びａについては式（２）で表される基に関して説明したとおりである。ｎは４〜４２、好ましくは４〜１２の整数であり、ｍは３〜５の整数、kは１〜５の整数である。Ｒ２としては、アルキル基、特にメチル基が好ましい。
【００２０】
式（Ａ）又は（Ｂ）で表される基の例として、下記式（７）〜（９）で表される基を挙げることができる。式（７）のものは、式（Ａ）において、Ｒ１がメトキシ基、Ｒ２がメチル基、ｎ＝４、ｋ＝１であり、（８）はｋ＝２ものである。式（９）のものは、式（Ｂ）において、ｍ＝４、ｋ＝２である。
0004721459.tif 000014
0004721459.tif 000015
0004721459.tif 000016
【００２１】
式（２）の基を一つ有する分子末端のオルガノシロキサン残基（Ｗ２）としては、下記一般式（Ｃ）で表される基が例示される。
0004721459.tif 000017
Ｒ３は、水素原子又は１価の炭化水素基であり、好ましくはメチル基である。ｚは、１〜１２、好ましくは２〜５の整数であり、Ｒ１、ｙ、及びａについては式（２）で表される加水分解性の基に関して説明したとおりである。式（２）の基は、Ｗ２の末端に存在することが好ましく、例えば下記式（１０）で表される基が好ましい。
0004721459.tif 000018
【００２２】
パーフルオロポリエーテルブロック（Ｒｆ）は、下記一般式で表される繰返し単位が複数結合されたブロックである。
−ＣｊＦ２jＯ−
ここで、ｊは１以上、好ましくは１〜６、より好ましくは１〜４の整数である。
【００２３】
上記式で示される繰り返し単位−ＣjＦ2jＯ−は直鎖型、分岐型であってよく、例えば下記の単位等が挙げられる。
−ＣＦ２Ｏ−
−ＣＦ２ＣＦ２Ｏ−
−ＣＦ２ＣＦ２ＣＦ２Ｏ−
−ＣＦ（ＣＦ３）ＣＦ２Ｏ−
−ＣＦ２ＣＦ２ＣＦ２ＣＦ２Ｏ−
−ＣＦ２ＣＦ２ＣＦ２ＣＦ２ＣＦ２ＣＦ２Ｏ−
−Ｃ（ＣＦ３）２Ｏ−
【００２４】
パーフルオロポリエーテルブロックは、これらの繰り返し単位の２種以上が結合されたものであってもよい。好ましくは、該ブロックは下記一般式（３）、（４）、又は（５）で示される。
0004721459.tif 000019
（式中、Ｙはそれぞれ独立にＦ又はＣＦ３基、ｒは２〜６の整数、ｄは１〜３の整数、ｍ、ｎはそれぞれ０〜２００の整数、但しｍ＋ｎ＝２〜２００、ｓは０〜６の整数であり、各繰り返し単位の配列はランダムであってよい）
0004721459.tif 000020
（式中、ｌは１〜２００の整数、ｄは１〜３の整数である。）
0004721459.tif 000021
（式中、ＹはＦ又はＣＦ３基、ｄは１〜３の整数、及びｍ、ｎはそれぞれ０〜２００の整数、但しｍ＋ｎは２〜２００であり、各繰り返し単位の配列はランダムであってよい）
【００２５】
より好ましくは、上記各式中の繰り返し単位の合計が１〜６０、最も好ましくは１０〜５０である。式（５）において、ｄ＝１、ＹがＦである下記のブロックが、動摩擦係数の点で特に好ましく、汚れ拭き取り時の感触に優れる。
−ＣＦ２（ＯＣ２Ｆ４）ｍ（ＯＣＦ２）ｎＯＣＦ２−                （６）
（式中、ｍ＝０〜５０、ｎ＝１〜５０、及びｍ＋ｎ＝２〜６０の整数である。）
【００２６】
上記式（１）中、Ｑは、アミド、エーテル、エステル結合等の酸素原子及び／または窒素原子を含んでいてよい、炭素数２〜１２の２価の基である。オルガノシロキサン部分とパーフルオロエーテル部分を連結することができればよく、例えば、下記の基が挙げられる。
【００２７】
0004721459.tif 000022
0004721459.tif 000023
共重合体の調製が容易である点で、−ＣＨ２ＯＣＨ２ＣＨ２ＣＨ２−が好ましい。
【００２８】
本発明の重合体は、以下に述べる方法で作ることができる。
先ず、下記式で表される不飽和基を有する化合物を、
0004721459.tif 000024
（Ｒ１、Ｘ、ａ、ｙについては上述のとおりであり、ｚは２ｙ−１である）
Ｗ１を誘導するための、少なくとも３つのＳｉＨ結合を有するオルガノハイドロジェンポリシロキサンと定法に従い付加反応触媒、例えば白金触媒、の存在下で付加反応させて、Ｗ１を誘導するための加水分解性基を有するオルガノハイドロジェンポリシロキサンＷ１’を用意する。同様に、上記化合物を、Ｗ２を誘導するための、少なくとも２つのＳｉＨ結合を有するオルガノハイドロジェンポリシロキサンと付加反応させて、加水分解性基を有するオルガノハイドロジェンポリシロキサンＷ２’を用意する。
【００２９】
次いで、オルガノハイドロジェンシロキサンＷ１’の残存するＳｉＨ結合を、Ｒｆの両側に不飽和基を有する基Ｑ’を備えた化合物に、白金触媒の存在下で付加反応させる。
２（Ｑ’ＲｆＱ’）  ＋  ＨＷ１’Ｈ    →  Ｑ’ＲｆＱＷ１ＱＲｆＱ’
（上式において、Ｒｆは上記パーフルオロポリエーテルブロックであり、及びＱ’は、例えば下記で示す不飽和基を含む基である。）
0004721459.tif 000025
【００３０】
最後に、両末端のＲｆＱ’の不飽和基に、Ｗ２’を付加反応させる。これにより式（１−１）で表される共重合体を得ることができる。
Ｗ２−Ｑ−Ｒｆ−Ｑ−Ｗ１−Ｑ−Ｒｆ−Ｑ−Ｗ２        （１−１）
【００３１】
本発明は、上記パーフルオロポリエーテル−ポリオルガノシロキサン共重合体及び／又はその部分加水分解縮合物（以下「共重合体」と略する）を含む表面処理剤にも関する。該表面処理剤は、各種基材に施与されて、室温または加熱下ですばやく硬化して、撥水撥油性、離型性、耐摩耗性に優れた無色透明な被膜を形成する。該表面処理剤は、該重合体の加水分解物、さらには該加水分解物が縮合した縮合物、及び任意成分として、シランカップリング剤を含んでよい。
【００３２】
該表面処理剤には、必要に応じて、加水分解縮合触媒、例えば、有機錫化合物（ジブチル錫ジメトキシド、ジラウリン酸ジブチル錫など）、有機チタン化合物（テトラｎ−ブチルチタネートなど）、有機酸（酢酸、メタンスルホン酸、パーフルオロカルボン酸など）、無機酸（塩酸、硫酸など）を添加してもよい。これらの中では、特に酢酸、テトラｎ−ブチルチタネート、ジラウリン酸ジブチル錫などが望ましい。添加量は触媒量であり、通常、共重合体１００重量部に対して０．０１〜５重量部、特に０．１〜１重量部である。
【００３３】
該表面処理剤は、適当な溶剤を含んでよい。このような溶媒としては、フッ素変性脂肪族炭化水素系溶剤（パーフルオロヘプタン、パーフルオロクタンなど）、フッ素変性芳香族炭化水素系溶剤（ｍ−キシレンヘキサフロライド、ベンゾトリフロライドなど）、フッ素変性エーテル系溶剤（メチルパーフルオロブチルエーテル、エチルパーフルオロブチルエーテル、パーフルオロ（２−ブチルテトラヒドロフラン）など）、フッ素変性アルキルアミン系溶剤（パーフルオロトリブチルアミン、パーフルオロトリペンチルアミンなど）、炭化水素系溶剤（石油ベンジン、ミネラルスピリッツ、トルエン、キシレンなど）、ケトン系溶剤（アセトン、メチルエチルケトン、メチルイソブチルケトンなど）を例示することができる。これらの中では、溶解性、濡れ性などの点で、フッ素変性された溶剤が望ましく、特には、ｍ−キシレンヘキサフロライド、パーフルオロ（２−ブチルテトラヒドロフラン）、パーフルオロトリブチルアミン、エチルパーフルオロブチルエーテルが好ましい。
【００３４】
上記溶媒はその２種以上の混合物であってもよく、該共重合体及び／又はその部分分解縮合物を均一に溶解させることが好ましい。なお、共重合体の濃度は処理方法により最適濃度は異なるが、０．０１〜５０重量％、特に０．０５〜２０重量％であることが好ましい。
【００３５】
表面処理剤は、刷毛塗り、ディッピング、スプレー、蒸着処理など公知の方法で基材に施与することができる。また、処理温度は、処理方法によって異なるが、例えば刷毛塗りやディッピングで施与した場合は、室温から１２０℃の範囲が望ましい。処理湿度としては、加湿下で行うことが反応を促進する上で望ましい。また、硬化被膜の膜厚は、基材の種類により適宜選定されるが、通常０．１ｎｍ〜５μｍ、特に１〜１００ｎｍである。
【００３６】
上記表面処理剤で処理される基材は、特に制限されず、紙、布、金属及びその酸化物、ガラス、プラスチック、セラミック、合成石英など各種材質のものであってよく、これらに撥水撥油性、離型性、汚れ拭き取り性を付与することができる。
【００３７】
本発明の表面処理剤で処理される物品及び処理目的としては、例えば、眼鏡レンズ、反射防止フィルター、ハードコート処理フイルムなど光学部材の指紋、皮脂付着防止コーティング；浴槽、洗面台のようなサニタリー製品の撥水、防汚コーティング；自動車、電車、航空機などの窓ガラス、ヘッドランプカバー等の防汚コーティング；外壁用建材の撥水、防汚コーティング；台所用建材の油汚れ防止用コーティング；コンパクトディスク、ＤＶＤなどの指紋付着防止コーティング；その他、塗料添加剤、樹脂改質剤、ナノインプリント用離型剤、金型離型剤、無機質充填剤の流動性、分散性を改質、テープ、フィルムなどの潤滑性の向上などが挙げられる。
【実施例】
【００３８】
以下、実施例により本発明をさらに詳細に説明するが、本発明はこれによって限定されるものではない。
【００３９】
［実施例１］
反応容器に、下記式（Ｉ）で示される両末端にα−不飽和結合を有するパーフルオロポリエーテル２００ｇと、
【００４０】
【化１】
0004721459.tif 000026
（ｐ／ｑ＝０．９、ｐ＋ｑの平均が４５、以下「ｐ＋ｑ＝４５」と表す。）
下記式(ＩＩ)で示される両末端にＳｉＨ基を有するシロキサン１０．２ｇと、
【００４１】
【化２】
0004721459.tif 000027
ｍ−キシレンヘキサフロライド４００ｇを入れて９０℃に加熱撹拌した。得られた混合物に、触媒（ビニルシロキサン変性塩化白金酸）のトルエン溶液０．０４４２ｇ（Ｐｔ単体として１．１×１０-７モルを含有）を滴下して９０℃で４時間熟成した。次いで、下記式（III）に示すテトラメチルジシロキサン（ＨＭ）とビニルトリメトキシシラン（ＶＭＳ）との１：１付加反応物（ＨＭ−ＶＭＳ）１６．７ｇを滴下して９０℃で２時間熟成した後、溶剤及び未反応のＨＭ−ＶＭＳを減圧溜去した後、微白濁の液状生成物（「共重合体１」とする）２１０．７ｇを得た。
なお上記ＨＭ−ＶＭＳは、下記の方法で調製した。
反応容器に、テトラメチルジシロキサン（ＨＭ）４００gとトルエン４００ｇとを混合し、８０℃に加熱した。ビニルトリメトキシシラン（ＶＭＳ）４４２ｇと塩化白金酸／ビニルシロキサン錯体のトルエン溶液２０ｇ（Ｐｔ単体として１．１×１０-６モルを含有）の混合物をゆっくりと滴下した。得られた混合物を、蒸留精製し、１：１付加反応物（ＨＭ−ＶＭＳ）８４gを得た。
【００４２】
【化３】
0004721459.tif 000028
【００４３】
得られた共重合体１の1Ｈ−ＮＭＲスペクトルを図１に、ケミカルシフト（ＴＭＳ基準、ｐｐｍ）のデータを以下に示す。
【００４４】
【化４】
0004721459.tif 000029
【００４５】
以上の結果から、共重合体１は下記式で表される構造を有することが分かった。また、ＧＰＣにより測定したポリスチレン換算の数平均分子量は９０００であった。
【００４６】
【化５】
0004721459.tif 000030
上式において、Ｑのメチレン基側にＲｆが結合されている（以下同様）。
【００４７】
［実施例２］
実施例１で使用した式（Ｉ）のパーフロロポリエーテルに代えて、式（Ｉ）においてｐ／ｑ＝０．９、ｐ＋ｑの平均が２３であるものを用いた以外は同様の方法で、液状生成物（以下「共重合体２」とする）を合成した。
【００４８】
共重合体２の1Ｈ−ＮＭＲスペクトルを図２に及びそのケミカルシフト（ＴＭＳ基準、ｐｐｍ）のデータを以下に示す。
【００４９】
【化６】
0004721459.tif 000031
【００５０】
以上の結果から、下記式で表される反応生成物（共重合体２）が得られたことが分かった。また、ＧＰＣにより測定した数平均分子量は５０００であった。
【００５１】
【化７】
0004721459.tif 000032
【００５２】
［比較例１〜４、参考例１］
比較または参考化合物として、下記のものを用いた他は、実施例と同様の方法で表面処理剤を作り、同様に評価した。
【００５３】
比較化合物１
0004721459.tif 000033
（ｐ／ｑ＝０．９      ｐ＋ｑ＝４５）
【００５４】
比較化合物２
0004721459.tif 000034
（ｐ／ｑ＝０．９      ｐ＋ｑ＝４５）
【００５５】
比較化合物３
0004721459.tif 000035
（ｐ／ｑ＝０．９      ｐ＋ｑ＝２３）
比較化合物４
0004721459.tif 000036
参考化合物１  
0004721459.tif 000037
（ｐ／ｑ＝０．９      ｐ＋ｑ＝４５）
【００５６】
表面処理剤組成物の調製
共重合体１、２及び各化合物を、夫々、エチルパーフルオロブチルエーテル（ＨＦＥ−７２００、住友３Ｍ社製）に溶解して、０．３ｗｔ％溶液を調製した。
【００５７】
硬化被膜の形成
スライドガラスを各表面処理剤に１０秒間浸漬後、１５０ｍｍ／ｍｉｎの速度で引き上げ、２５℃、湿度４０％の雰囲気下で２４時間放置し、硬化被膜を形成させた。得られた硬化被膜につき、下記評価を行なった。なお、硬化性の評価用には、２４時間ではなく、１０分間だけ放置した後の被膜を用いた。
【００５８】
撥水撥油性の評価
接触角計（協和界面科学社製）を用いて、硬化皮膜の水及びオレイン酸に対する接触角を測定し、撥水撥油性を評価した。
【００５９】
離型性の評価
硬化皮膜表面にニットーＮｏ．３１Ｂ（幅１９ｍｍ；日東電工社製）を貼り、２０ｇ／ｃｍ２荷重、２５℃、２４時間エージングした後、引張り試験機を用いて１８０°の角度、剥離速度３００ｍｍ／ｍｉｎで、剥離に要する力（Ｎ）を測定した。
【００６０】
被膜の耐久性の評価
ラビングテスターを用いて、以下の条件で硬化被膜を擦った後、水接触角を評価した。評価環境条件：２５℃、湿度４０％、擦り材：試料と接触するテスターの先端部(１．５ｃｍ×１．５ｃｍ)に不織布を８枚重ねて包み、輪ゴムで固定した。荷重を２ｋｇかけ、１０，０００往復回摩耗した。
【００６１】
硬化性の評価
塗工後、２５℃、湿度４０％の雰囲気下で１０分間硬化により得られた被膜の水接触角を測定した。
【００６２】
被膜の透明性の評価
被膜が無色透明であるか目視により観察した。表において、「Ａ」は無色透明であることを、「Ｂ」は、光を当てる角度を変化させると濁りを感じることを、「Ｃ」は明らかに白濁していることを示す。
【００６３】
評価結果を表１に示す。
【００６４】
【表１】
0004721459.tif 000038
【００６５】
表１に示すように、いずれの処理剤も、２４時間硬化後の撥水撥油性は、水接触角が１００°以上、オレイン酸接触角が６０°以上であった。硬化性は１０分間硬化後の被膜の水接触角であるが、これが２４時間硬化後のものと同程度であったのは、実施例１、２だけであり、比較例、参考例はいずれも硬化が遅かった。
又、耐久性試験において、実施例１，２の被膜は、擦られる前の撥水性を維持したが、比較例１、３、４は顕著に低下し、耐久性に劣った。
さらに、実施例はいずれも透明性の高い被膜を与えたが、比較例１〜３は処理剤中で凝集を起こし、被膜の透明性に劣った。
【産業上の利用可能性】
【００６６】
本発明のパーフルオロポリエーテル−ポリオルガノシロキサン共重合体は、基材表面に強固に接着され、透明性、撥水撥油性、離型性、耐摩耗性に優れた被膜を短時間で与える表面処理剤として有用である。
【図面の簡単な説明】
【００６７】
【図１】共重合体１のＮＭＲチャートである。
【図２】共重合体２のＮＭＲチャートである。
【図１】
0004721459.tif 000049
【図２】
0004721459.tif 000050